【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
異なる２成分からなり、熱収縮性を有する熱可塑性樹脂を第一成分とし、他方を第二成分とした熱により２成分の分割が可能な熱分割型複合繊維であって、該２成分のうちの第一成分が親水化剤を０．１〜５mass％含有することを特徴とする熱分割型複合繊維。
【請求項２】
複合繊維が、
融点がＴ1（℃）であり、熱収縮率が４０％以上となる温度Ｔ（℃）（但し、Ｔ1−１３≦Ｔ（℃）＜Ｔ1）を有する熱可塑性樹脂を第一成分とし、
Ｔ1より２０℃以上高く、１５０℃≦Ｔ２＜３００℃を満たす、融点Ｔ２（℃）を有し、かつ温度Ｔ（℃）において実質的に熱収縮性を有しない熱可塑性樹脂を第二成分とした、
２成分からなることを特徴とする請求項１記載の熱分割型複合繊維。
【請求項３】
複合繊維が、
融点がＴ1（℃）であり、温度Ｔ（℃）にて（但し、Ｔ1−１３≦Ｔ（℃）＜Ｔ1）、熱収縮率が４０％以上である熱可塑性樹脂を第一成分とし、
Ｔ1より２０℃以上高く、１５０℃≦Ｔ２＜３００℃を満たす、融点Ｔ２（℃）を有し、かつ温度Ｔ（℃）において実質的に熱収縮性を有しない熱可塑性樹脂を第二成分とした、
２成分からなることを特徴とする請求項１記載の熱分割型複合繊維。
【請求項４】
第一成分の熱可塑性樹脂が、融点Ｔ1（℃）が、１２０≦Ｔ1≦１４５を満たす、エチレン-プロピレン共重合体、エチレン-プロピレン-ブテン−１三元共重合体、およびエチレン−ブテン−１共重合体から選ばれた少なくとも１種であり、親水化剤を０．１〜５mass％含有することを特徴とする請求項１〜３のいずれか１項に記載の熱分割型複合繊維。
【請求項５】
親水化剤が、下記式（化１）で示される重合度（ｎ）２〜１０のポリグリセリンと炭素数８〜２２の飽和もしくは不飽和脂肪酸（Ｒは飽和もしくは不飽和炭化水素）とのエステル化合物であることを特徴とする請求項１〜４のいずれか１項に記載の熱分割型複合繊維。
【化１】
2006328628.tif 000001
【請求項６】
請求項１〜５のいずれかに記載の熱分割型複合繊維を２０mass％以上含有する繊維ウェブが熱処理されてなることを特徴とする繊維集合物。
【手続補正２】
【補正対象書類名】明細書
【補正対象項目名】０００５
【補正方法】変更
【補正の内容】
【０００５】
本発明において、前記複合繊維は、融点がＴ１（℃）からなり、熱収縮率が４０％以上となる温度Ｔ（℃）（但し、Ｔ１−１３≦Ｔ（℃）＜Ｔ１））を有する熱可塑性樹脂、又は温度Ｔ（℃）にて（但し、Ｔ１−１３≦Ｔ（℃）＜Ｔ１）熱収縮率が４０％以上である熱可塑性樹脂を第一成分とし、１５０≦Ｔ2＜３００を満たす、Ｔ２（℃）を有し、かつ温度Ｔにおいて実質的に熱収縮性を有しない熱可塑性樹脂を第二成分とした２成分からなる熱分割型複合繊維であることが望ましい。また、第一成分の熱可塑性樹脂は、融点Ｔ1（℃）が、１２０≦Ｔ1≦１４５を満たす、エチレン-プロピレン共重合体およびエチレン-プロピレン-ブテン−１三元共重合体から選ばれた少なくとも１種であり、親水化剤を０．１〜５mass％含有することが望ましい。
【手続補正３】
【補正対象書類名】明細書
【補正対象項目名】０００９
【補正方法】変更
【補正の内容】
【０００９】
本発明の熱分割型複合繊維は、異なる２成分からなり、熱収縮性を有する熱可塑性樹脂を第一成分とし、他方を第二成分とした熱により２成分の分割が可能な熱分割型複合繊維である。本発明でいう熱収縮性を有する成分とは、一方の成分と他方の成分とを同じ熱処理条件で処理をしたとき、熱収縮する力の大きい方の成分のことをいう。本発明の熱分割型複合繊維は、繊維断面において複数成分のうちの少なくとも１成分は２個以上に区分されており、各成分は各々が繊維断面の構成単位となっており、各構成単位は互いに異なる成分の構成単位と隣接し、且つ全ての各構成単位はその一部を繊維表面に露出した構造からなり、その形状も円形、異形、中空のいずれであってもよく、例えば、図１および図２に示すような繊維形態を有するものである。そして、本発明の熱分割型複合繊維は、融点がＴ1（℃）であり、熱収縮率が４０％以上となる温度Ｔ（℃）（但し、Ｔ1−１３≦Ｔ（℃）＜Ｔ1）を有する熱可塑性樹脂、又は温度Ｔ（℃）にて（但し、Ｔ1−１３≦Ｔ（℃）＜Ｔ1）、熱収縮率が４０％以上である熱可塑性樹脂を第一成分とし、Ｔ1より２０℃以上高く、１５０℃≦Ｔ２＜３００℃を満たす、融点Ｔ２（℃）を有し、かつ温度Ｔ（℃）において実質的に熱収縮性を有しない熱可塑性樹脂を第二成分とした、２成分からなることが好ましい。本発明でいう融点とは、ＪＩＳ−Ｋ−７１２２に準じ、ＤＳＣ法により測定したものをいう。また、本発明でいう熱収縮率とは、第１成分、第２成分を個別に単一成分で２２０〜３００℃の温度範囲で溶融紡糸し、７０℃以上の温水、熱風、あるいは熱媒中にて３倍以上に延伸して、最終繊度が２．２〜１１dtexになるように試料を作製し、ＪＩＳ−Ｌ−１０１３ ７．１６．２（熱収縮温度）に準じ、試料長を１０cm、初荷重を２mg/dtexとして所定の温度における試料長を測定し、収縮前の試料長（１０cm）から収縮後の試料長を差し引いた値を収縮前の試料長で除して、１００を乗じたものをいう。本発明において、温度Ｔにおける第一成分の熱収縮率は４０％以上であり、より好ましくは５０％以上である。第一成分の熱収縮率が４０％未満であると、第二成分との収縮剥離が不十分で、不織布等の加工時に分割し難い繊維となってしまうからである。
【手続補正４】
【補正対象書類名】明細書
【補正対象項目名】００１１
【補正方法】変更
【補正の内容】
【００１１】
一方、第二成分としては、Ｔ1より２０℃以上高く、１５０℃≦Ｔ２＜３００℃を満たす、融点Ｔ２（℃）を有し、かつ温度Ｔ（℃）において実質的に熱収縮性を有しない熱可塑性樹脂であることが好ましい。第一成分との融点差は５０℃以上であることがより好ましい。融点差が２０℃未満であると、熱加工機の温度制御が困難であったり、熱風加工などでは風量によっては軟化温度付近で接着が生じたりして、加工温度において制約を受けたり、あるいは第一成分の熱収縮が阻害されたりするからである。また、ここでいう実質的に熱収縮性を有しないとは、温度Ｔにおける熱収縮率が４％未満、好ましくは１％未満のものである。温度Ｔにおいて熱収縮性を有するものでは、熱分割性に劣るだけでなく、不織布化したときに多大な熱収縮を引き起こして、地合斑となるからである。上記を満たす熱可塑性樹脂としては、ポリエチレンテレフタレート、ポリブチレンテレフタレートなどのポリエステル系樹脂、ナイロン６、ナイロン６６、ナイロン６１０、ナイロン１１、ナイロン１２などのポリアミド系樹脂、ポリメチルペンテン、ポリプロピレン、エチレンビニルアルコール共重合体などのポリオレフィン系樹脂などを使用することができる。なかでも、本発明の熱分割型複合繊維は、第二成分としてポリエステル、ポリアミド、あるいはポリメチルペンテンを使用すると、第一成分のＥＰあるいはＥＰＢとの繊維製造における工程安定性や熱分割性の観点で好ましい。
【手続補正５】
【補正対象書類名】明細書
【補正対象項目名】００２６
【補正方法】変更
【補正の内容】
【００２６】
［実施例１］
第一成分を融点１３８℃、エチレン含有量４mass％、１２５℃における熱収縮率５０％のエチレン-プロピレン共重合体（ＥＰ、宇部興産（株）製：商品名Ｙ−２０４５ＧＰ）９０mass％に、親水化剤として重合度４のポリグリセリンと炭素数６の不飽和脂肪酸からなるポリグリセリン脂肪酸エステルを８mass％含有するマスターバッチを１０mass％混合した熱可塑性樹脂（親水化剤含有量０．８mass％）とし、第二成分を融点２６５℃、１３８℃における熱収縮率０％のポリエチレンテレフタレート（ＰＥＴ、東レ（株）製：商品名Ｔ−２００Ｅ）とを８分割型ノズルを用いて、第一成分／第二成分の複合比５０／５０、紡糸温度２４０℃／３００℃、引取速度１０００m/分で溶融紡糸し、繊度６．７dtexの図１に示す歯車型の断面を持つ８分割複合紡糸フィラメントを得た。次いで、紡糸フィラメントを８０℃の温水中で３倍に湿式延伸を行い、親水性油剤を０．３mass％付着させ、スタッファボックスを通して機械捲縮を付与し、１１０℃でコンベア式の熱風貫通型乾燥機で乾燥を行って、切断して、繊度２．２dtex、繊維長３８mmの熱分割型複合繊維を得た。なお、ＥＰおよびＰＥＴの熱収縮率は、各々単一成分で上記紡糸温度（ＥＰは２４０℃、ＰＥＴは３００℃）、引取速度（１０００m/min）、延伸条件（８０℃温水中での３倍延伸）で処理して得た単繊維（繊度２．２dtex）を評価した。
【手続補正６】
【補正対象書類名】明細書
【補正対象項目名】００２８
【補正方法】変更
【補正の内容】
【００２８】
［実施例２］
実施例１のエチレン-プロピレン共重合体９０mass％に、親水化剤として重合度４のポリグリセリンとオレイン酸（炭素数１７の不飽和脂肪酸）からなるポリグリセリン脂肪酸エステルを８mass％含有するマスターバッチを１０mass％混合した熱可塑性樹脂（親水化剤含有量０．８mass％）とした以外は、実施例１と同様の方法で繊度２．２dtex、繊維長３８mmの熱分割型複合繊維および極細繊維不織布を得た。
【手続補正７】
【補正対象書類名】明細書
【補正対象項目名】００３４
【補正方法】変更
【補正の内容】
【００３４】
【表１】
2006328628.tif 000002